(57)【要約】本発明は、低い適用温度のホットメルト接着剤に関する。より詳細には、低い適用温度のホットメルト接着剤は、１９０℃にて５ｇ/１０分よりも大きいが３５ｇ/１０分未満の平均メルトインデックスを有するオレフィンコポリマーを含有する。接着剤は、不織布物品の構成において特に有用である。【特許請求の範囲】
【請求項１】
オレフィンコポリマーを含有する低い適用温度のホットメルト接着剤であって、
該オレフィンコポリマーは、１９０℃にて５ｇ/１０分よりも大きく約３５ｇ/１０分よりも小さい範囲の平均メルトインデックスを有し、および
該接着剤は、１２０℃にて約１１０００センチポイズ未満の粘度と、２５℃にて約７〜約５０ｐｓｉの範囲の降伏応力（１２インチ/分の伸張速度）と、６０℃にて約２００％よりも小さいキューブフローと、約７０℃よりも大きいクロス-オーバー温度（Ｇ''＝Ｇ'の場合)を有する、該低い適用温度のホットメルト接着剤。
【請求項２】
請求項１に記載の低い適用温度のホットメルト接着剤であって、
該接着剤は、１２０℃にて約９５００センチポイズ未満の粘度と、２５℃にて約１５〜約４５ｐｓｉの範囲の降伏応力（１２インチ/分の伸張速度）と、６０℃にて約１００％よりも小さいキューブフローと、約７５℃よりも大きいクロス-オーバー温度（Ｇ''＝Ｇ'の場合)を有する、該低い適用温度のホットメルト接着剤。
【請求項３】
請求項２に記載の低い適用温度のホットメルト接着剤であって、
該接着剤は、１２０℃にて約８５００センチポイズ未満の粘度と、２５℃にて約１６〜約４０ｐｓｉの範囲の降伏応力（１２インチ/分の伸張速度）と、６０℃にて約０％のキューブフローと、約８０℃よりも大きいクロス-オーバー温度（Ｇ''＝Ｇ'の場合)を有する、該低い適用温度のホットメルト接着剤。
【請求項４】
粘着付与剤および希釈剤をさらに含有する、請求項１に記載の低い適用温度のホットメルト接着剤。
【請求項５】
以下のものを含有する、低い適用温度のホットメルト接着剤：
ａ）少なくとも約５ｗｔ％のオレフィンコポリマーであって、該オレフィンコポリマーが、１９０℃にて５ｇ/１０分よりも大きく約３５ｇ/１０分よりも小さい範囲の平均メルトインデックスを有し、
ｂ）約４０〜約７０ｗｔ％の粘着付与剤、
ｃ）約０.５〜約５ｗｔ％のワックス、
ｄ）約１〜約３０ｗｔ％の希釈剤、および
ｅ）０〜約５ｗｔ％の任意成分、
ただし、総ｗｔ％の合計は１００に等しい。
【請求項６】
付加的なポリマーを約５０ｗｔ％まで更に含有する、請求項５に記載の低い適用温度のホットメルト接着剤であって、
該付加的なポリマーが、１９０℃にて約３５ｇ/１０分よりも大きい平均メルトインデックスを有する、水素化スチレンブロックコポリマー、非晶質ポリ-α-オレフィンおよびオレフィンコポリマーからなる群から選択される、該低い適用温度のホットメルト接着剤。
【請求項７】
請求項５に記載の低い適用温度のホットメルト接着剤であって、
粘着付与剤が、ポリテルペン、脂肪族樹脂、脂環式樹脂、脂肪族／芳香族、脂環式／芳香族、天然および変性ロジンエステル、ならびにそれらの混合物から選択される、該低い適用温度のホットメルト接着剤。
【請求項８】
請求項５に記載の低い適用温度のホットメルト接着剤であって、
任意成分が、酸化防止剤、充填剤、顔料、流れ調整剤、染料およびそれらの混合物から選択される、該低い適用温度のホットメルト接着剤。
【請求項９】
(ａ)、(ｂ)を含有する低い適用温度のホットメルト接着剤であって、
(ａ)少なくとも約５ｗｔ％のオレフィンコポリマーであって、該オレフィンコポリマーが、１９０℃にて５ｇ/１０分よりも大きく約３５ｇ/１０分よりも小さい範囲の平均メルトインデックスを有する、該オレフィンコポリマー、
(ｂ)ゼロよりも大きいが約５０ｗｔ％よりも少ない付加的なポリマーであって、該付加的なポリマーは、１９０℃にて約３５ｇ/１０分よりも大きいメルトインデックスを有する、水素化スチレンブロックコポリマー、非晶質ポリ-α-オレフィンおよびオレフィンコポリマーからなる群から選択される、該付加的なポリマー、
該接着剤は１２０℃にて約１１０００センチポイズ未満の粘度と、２５℃にて約７〜約５０ｐｓｉの範囲の降伏応力（１２インチ/分の伸張速度）と、６０℃にて約２００％よりも小さいキューブフローと、および約７０℃よりも大きいクロス-オーバー温度（Ｇ''＝Ｇ'の場合)を有する、該低い適用温度のホットメルト接着剤。
【請求項１０】
請求項９に記載の低い適用温度のホットメルト接着剤であって、
該接着剤が、１２０℃にて約９５００センチポイズ未満の粘度と、２５℃にて約１５〜約４５ｐｓｉの範囲の降伏応力（１２インチ/分の伸張速度）と、６０℃にて約１００％よりも小さいキューブフローと、および約７５℃よりも大きいクロス-オーバー温度（Ｇ''＝Ｇ'の場合)を有する、該低い適用温度のホットメルト接着剤。
【請求項１１】
請求項１０に記載の低い適用温度のホットメルト接着剤であって、
該接着剤は、１２０℃にて約８５００センチポイズ未満の粘度と、２５℃にて約１６〜約４０ｐｓｉの範囲の降伏応力（１２インチ/分の伸張速度）と、６０℃にて約０％のキューブフローと、および約８０℃よりも大きいクロス-オーバー温度（Ｇ''＝Ｇ'の場合)を有する、該低い適用温度のホットメルト接着剤。
【請求項１２】
約４０〜約７０ｗｔ％の粘着付与剤と、約１〜約３０ｗｔ％の希釈剤と、約０.５〜約５ｗｔ％のワックス、および５ｗｔ％までの任意成分を更に含有する、請求項１１に記載の低い適用温度のホットメルト接着剤、ただし、総ｗｔ％の合計は１００に等しい。
【請求項１３】
粘着付与剤がポリテルペン、脂肪族樹脂、脂環式樹脂、脂肪族／芳香族、脂環式／芳香族、天然および変性ロジンエステル、ならびにそれらの混合物から選択される、請求項１２に記載の低い適用温度のホットメルト接着剤。
【請求項１４】
以下の工程を含む、第１基体と第２基体を接着させる方法：
（ａ）請求項１に記載の接着剤を、第１基体の少なくとも一部に施し、
（ｂ）該第２基体を、該第１基体上に存在する該接着剤と接触させ、および
（ｃ）該接着剤を凝固させ、それにより、該第１基体を該第２基体へ接着させる。
【請求項１５】
基体の少なくとも１種が、液体-透過性の基体であり、他の基体が液体-不透過性の基体である、請求項１４に記載の方法。
【請求項１６】
接着剤が、約１２０℃および/または約１２０℃未満で第１基体へ施される、請求項１４に記載の方法。
【請求項１７】
請求項１に記載の接着剤を用いて製造された物品。
【請求項１８】
請求項１７に記載の物品が使い捨ての吸収性製品である、該物品。
【請求項１９】
請求項１８に記載の物品が、おしめ、大人用の失禁製品または生理用ナプキンである、該物品。
【発明の詳細な説明】
【技術分野】
【０００１】
本発明は、ホットメルト接着剤に関する。接着剤は、不織布物品の構造において特に有用である。
【背景技術】
【０００２】
ホットメルト接着剤は、その溶融状態で基体へ施され、そして冷却されることにより接着剤層を硬化させる。このような接着剤は、様々な商業用途および工業用途、例えば、製品の組み立ておよび包装などに関して幅広く使用され、そして、幼児用おむつおよび大人用の失禁用製品を製造する不織布産業においても幅広く使用されている。これらの用途において、接着剤は、基体を第二の同様の基体または異なる基体へ接着させるために、少なくとも１つの基体、例えば、フィルム基体（例えば、ポリエチレン）、不織布基体（例えば、ポリオレフィン）、または弾性基体（例えば、スパンデックス）などに施される。
【０００３】
スチレンブロックコポリマー系のホットメルト接着剤が、ホットメルト接着剤用の基本ポリマーとして商業的に使用されており、不織布構造用途、例えば、使い捨ての吸収性物品（例えば、おむつ、女性用の衛生物品、および大人用の失禁用物品など）における幅広い使用が見出されている。一般に、このような製品は、１３０℃よりも高い温度、および１５０℃よりも高い温度にて施される。１２０℃よりも低い温度に、このような製品の製造において使用される接着剤の塗布温度を低下させることは、塗布装置での熱劣化を改良し、熱による影響を低減させるか、または基体の坪量をより低くする。しかしながら、現在の塗布技術を用いて、１２０℃よりも低い温度で接着剤を塗布するためには、粘度を、綺麗な塗布および押出をおこなうのに十分な程度にまで低くしなければならない。粘度をより低くするために、ホットメルト接着剤の性能を犠牲にして、より低い分子量のポリマーとより高濃度の希釈剤が使用されている。これらの方法は、より低い機械強度をもたらし、昇温時の流れ抵抗について重大な減少を生じさせる。一方、希釈剤として機能するワックスと結晶質の強化剤の使用が既知であるが、この方法は、使い捨て物品を製造するのに使用される貼り合せ法において、接着剤が適切な結合を形成できる効果的なオープンタイムの減少に見舞われている。
【発明の概要】
【発明が解決しようとする課題】
【０００４】
接着のための適切なオープンタイムを有し、昇温時に高い流れ抵抗を有し、低温（すなわち、約１２０℃未満）にて塗布できるホットメルト接着剤に関する要求が継続的に存在している。このような特性は、使い捨ての物品の製造における使用に関して特に良好に適する接着剤を製造し得る。本発明はこの要求を対象とする。
【課題を解決するための手段】
【０００５】
本発明は、１９０℃にて５ｇ/１０分よりも大きいが約３５ｇ/１０分よりも小さい範囲の平均メルトインデックスを有するオレフィンコポリマー含有する、低い適用温度のホットメルト接着剤を提供する。オレフィンコポリマーは、ブロックコポリマーおよび/またはランダムコポリマーである。また、低い適用温度のホットメルト接着剤の配合は、粘着付与剤および希釈剤を含有し得る。低い適用温度のホットメルト接着剤の配合は、ワックスをさらに含有できる。
【０００６】
別の実施態様において、低い適用温度のホットメルト接着剤は、１９０℃にて５ｇ/１０分よりも大きいが約３５ｇ/１０分よりも小さい範囲の平均メルトインデックスを有するオレフィンコポリマーと、１９０℃にて約３５ｇ/１０分よりも大きい平均メルトインデックスを有する水素化スチレンブロックコポリマー、非晶質ポリ-α-オレフィンおよびオレフィンコポリマーからなる群から選択される少なくとも１種の付加的なポリマーを含有する。低い適用温度のホットメルト接着剤の配合は、粘着付与剤および希釈剤も含有し得る。低い適用温度のホットメルト接着剤の配合は、ワックスをさらに含有できる。
【０００７】
更なる実施態様において、低い適用温度のホットメルト接着剤は、１９０℃にて５ｇ/１０分よりも大きいが約３５ｇ/１０分よりも小さい範囲の平均メルトインデックスを有するオレフィンコポリマーを少なくとも約５ｗｔ％と、１９０℃にて約３５ｇ/１０分よりも大きい平均メルトインデックスを有する水素化スチレンブロックコポリマー、非晶質ポリ-α-オレフィンおよびオレフィンコポリマーからなる群から選択される付加的なポリマーを０よりも多いが約５０ｗｔ％未満と、約４０〜約７０ｗｔ％の粘着付与剤と、約１〜約３０ｗｔ％の希釈剤と、約０.５〜約５ｗｔ％のワックスと、および０〜約５ｗｔ％の酸化防止剤とを含有する。
【０００８】
別の実施態様において、低い適用温度のホットメルト接着剤は、１９０℃にて５ｇ/１０分よりも大きいが約３５ｇ/１０分よりも小さい範囲の平均メルトインデックスを有するオレフィンコポリマーを少なくとも約５ｗｔ％と、０よりも多いが約８ｗｔ％未満の付加的なポリマー（該付加的なポリマーは水素化スチレンブロックコポリマーである）と、約４０〜約７０ｗｔ％の粘着付与剤と、１〜約３０ｗｔ％の希釈剤と、約０.５〜約４ｗｔ％のワックスと、および０〜約５ｗｔ％の酸化防止剤とを含有する。
【０００９】
別の実施態様において、本発明による接着剤は、１９０℃にて５ｇ/１０分よりも大きいが約３５ｇ/１０分よりも小さい範囲の平均メルトインデックスを有するオレフィンコポリマーを少なくとも約５ｗｔ％と、０よりも多いが約５０ｗｔ％未満の非晶質ポリ-α-オレフィンと、約４０〜約７０ｗｔ％の粘着付与剤と、１〜約３０ｗｔ％の希釈剤と、約０.５〜約４ｗｔ％のワックスと、および０〜約５ｗｔ％の酸化防止剤とを含有する。
【００１０】
別の実施態様において、本発明による接着剤は、１９０℃にて約５ｇ/１０分よりも大きいが約３５ｇ/１０分よりも小さい範囲の平均メルトインデックスを有するオレフィンコポリマーを少なくとも５ｗｔ％と、１９０℃にて約３５ｇ/１０分よりも大きい平均メルトインデックスを有するオレフィンコポリマーを０よりも多いが約５０ｗｔ％未満と、４０〜７０ｗｔ％の粘着付与剤と、約１〜３０ｗｔ％の希釈剤と、０.５〜４ｗｔ％のワックスと、０〜５ｗｔ％の酸化防止剤とを含有する。
【００１１】
さらなる実施態様において、配合された低い適用温度のホットメルト接着剤は、１２０℃にて約１１０００センチポイズ未満の粘度を有する。
【００１２】
別の実施態様において、配合された低い適用温度のホットメルト接着剤は、２５℃にて、約７ｐｓｉよりも大きいが約５０ｐｓｉ未満の降伏応力（１２インチ/分の伸張速度）を有する。
【００１３】
別の実施態様において、配合された低い適用温度のホットメルト接着剤は、６０℃にて約２００％よりも小さいキューブフロー(cube flow)を有する。
【００１４】
更なる実施態様において、配合された低い適用温度のホットメルト接着剤は、約７０℃よりも高いクロスオーバー温度（Ｇ''=Ｇ'の場合）を有する。
【００１５】
別の実施態様において、低い適用温度のホットメルト接着剤は、１９０℃にて５ｇ/１０分よりも大きいが約３５ｇ/１０分よりも小さい範囲の平均メルトインデックスを有するオレフィンコポリマーを含有し、該接着剤は、１２０℃にて約１１０００センチポイズ未満の粘度と、２５℃にて約７ｐｓｉよりも大きいが約５０ｐｓｉ未満の降伏応力（１２インチ/分の伸張速度）と、６０℃にて約２００％よりも小さいキューブフローと、および約７０℃よりも高いクロスオーバー温度（Ｇ''=Ｇ'の場合）を有する。
【００１６】
更なる実施態様において、低い適用温度のホットメルト接着剤は、（１）１９０℃にて５ｇ/１０分よりも大きいが約３５ｇ/１０分よりも小さい範囲の平均メルトインデックスを有するオレフィンコポリマーと、および（２）１９０℃にて約３５ｇ/１０分よりも大きい平均メルトインデックスを有する水素化スチレンブロックコポリマー、非晶質ポリ-α-オレフィンおよびオレフィンコポリマーからなる群から選択される少なくとも１種の付加的なポリマーを含有し；該接着剤は、１２０℃にて約１１０００センチポイズ未満の粘度と、２５℃にて約７ｐｓｉよりも大きいが約５０ｐｓｉ未満の降伏応力（１２インチ/分の伸張速度）と、６０℃にて約２００％よりも小さいキューブフローと、および約７０℃よりも高いクロスオーバー温度（Ｇ''=Ｇ'の場合）を有する。
【００１７】
更なる実施態様において、低い適用温度のホットメルト接着剤は、（１）１９０℃にて５ｇ/１０分よりも大きいが約３５ｇ/１０分よりも小さい範囲の平均メルトインデックスを有するオレフィンコポリマーと、（２）１９０℃にて約３５ｇ/１０分よりも大きい平均メルトインデックスを有する水素化スチレンブロックコポリマー、非晶質ポリ-α-オレフィンおよびオレフィンコポリマーからなる群から選択される少なくとも１種の付加的なポリマーと、（３）約４０〜約７０ｗｔ％の粘着付与剤と、（４）約１〜約３０ｗｔ％の希釈剤と、（５）約０.５〜約４ｗｔ％のワックスと、および（６）０〜約５ｗｔ％の酸化防止剤とを含有し、ならびに、該接着剤は、１２０℃にて約１１０００センチポイズ未満の粘度と、２５℃にて約７ｐｓｉよりも大きいが約５０ｐｓｉ未満の降伏応力（１２インチ/分の伸張速度）と、６０℃にて約２００％よりも小さいキューブフローと、および約７０℃よりも高いクロスオーバー温度（Ｇ''=Ｇ'の場合）を有する。
【００１８】
本発明による更なる実施態様は、接着剤を用いて、基体を同類または異なる基体に接着させるための方法を提供する。該方法は、溶融したホットメルト接着剤を少なくとも第１基体の少なくとも一部に施し、該第１基体上に存在する接着剤と第２基体とを接触させ、および接着剤を凝固させ、これにより該第１基体を該第２基体へ接着させることを含む。
【００１９】
本発明の別の実施態様は、本発明による接着剤を用いて製造される物品に関する。接着剤は、不織布の吸収性物品および衣類、例えばおむつなどの構成において使用される場合、特に有利である。
【発明を実施するための形態】
【００２０】
本発明の詳細な説明
本発明は、約１３０℃未満の温度、好ましくは約１２０℃未満の温度にて施すことができる低い適用温度のホットメルト接着剤に関する技術を提供する。本発明による接着剤は、１９０℃にて約５ｇ/１０分よりも大きいが約３５ｇ/１０分よりも小さい範囲の平均メルトインデックスを有するオレフィンコポリマーを含有する。接着剤におけるオレフィンコポリマーは、単一のオレフィンコポリマーまたはオレフィンコポリマーの混合物を含有する。オレフィンコポリマーは、ブロックコポリマーおよび/またはランダムコポリマーである。また、低い適用温度のホットメルト接着剤は、粘着付与剤、希釈剤、およびワックスを含有し得る。
【００２１】
接着剤の必要成分は、エチレンと少なくとも１種のＣ３-Ｃ２０αオレフィンとの、少なくとも１種のオレフィン系コポリマーである。これらのオレフィンコポリマーは、メタロセン触媒重合により製造される。オレフィンコポリマーはブロックコポリマーおよび/またはランダムコポリマーである。ここで、オレフィンコポリマーは、更なるモノマーを含み得るターポリマーおよびコポリマーを含む。コポリマーは、２種類のモノマーを有する任意のポリマーであり、ターポリマーは、３種類のモノマーを有する任意のポリマーである。代表的なモノマーは、エチレン、プロピレン、ブテンおよびオクテンである。これらのコポリマーは、それらが狭い分子量分布を有することを特徴とする。このようなポリマーは文献において既知であり、Ｉｎｆｕｓｅ（ダウケミカル）、Ｅｎｇａｇｅ（ダウケミカル）、Ｖｅｒｓｉｔｙ（ダウケミカル）、Ｖｉｓｔａｍａｘｘ（エクソンモービル）、Ｅｘａｃｔ（エクソンモービル）、Ｔａｆｍｅｒ（三井石油化学）およびＬＭＰＯ（出光）などの商標名の下、さまざまな製造者から入手できる。
【００２２】
低い適用温度の接着剤において使用されるオレフィンコポリマーは、１９０℃にて約５ｇ/１０分〜約３５ｇ/１０分の範囲の平均メルトインデックスを有する。平均メルトインデックスは、以下の式により算出できる。
【００２３】
【数１】
2013502493.tif 000002
式中、ＭＩＡＶＧは算出された平均メルトインデックスであり、ＮのｗｔＮ％は、総接着剤組成物におけるＮコポリマーの重量分率であり、およびＭＩＮはＮコポリマーのメルトインデックス値である。メルトインデックス（メルトフローインデックスのように置換えて使用することもできる）ＭＩＮ値は、ＡＳＴＭ基準Ｄ-１２３８に従い、特定の温度にて、特定の長さおよび直径のダイを通り抜ける溶融ポリマーの押出し速度である。
【００２４】
低い適用温度のホットメルト接着剤は、さらに付加的なポリマーを含有し得る。付加的なポリマーは、１９０℃にて約３５ｇ/１０分よりも大きい平均メルトインデックス値を有する水素化スチレンブロックコポリマー、非晶質ポリ-α-オレフィンおよびオレフィンコポリマーからなる群から選択できる。
【００２５】
例として、Ａ-Ｂ-Ａブロックコポリマー、例えばスチレン-ブタジエンおよびスチレン-イソプレンなど、例としてＡ-Ｂ１-Ｂ２-Ａブロックコポリマー（この場合、Ｂ１およびＢ２は同一のモノマーであってもよく、異なるモノマーであってもよい）、例えばスチレン-エチレン-ブテンまたはそれらの混合物は、付加的なポリマーとして使用できる。また、一般的な立体配置：Ａ-Ｂ-ＡまたはＡ-Ｂ-Ａ-Ｂ-Ａ-Ｂを有するブロックまたはマルチブロックコポリマーが含まれ、この場合、ポリマーブロックＡは、２０℃よりも高いガラス転移温度を有するホモポリマーのような、非弾性ポリマーブロックであり、一方、弾性状のポリマーブロックＢは、部分的または実質的に水素化されたブタジエン若しくはイソプレン若しくはブタジエンイソプレンである。直鎖状および/または分岐状のいずれも、本発明の実施において使用できる。代表的な分岐状構造は、中心から放射状に広がることができるか、または相互に結合できる、少なくとも３つの分岐を有する弾性部分を含む。
【００２６】
非弾性ブロックは、ビニルモノマー、例えばビニルアレーン、ビニルピリジン、ビニルハライドおよびビニルカルボキシレートなど、ならびにアクリルモノマー、例えばアクリロニトリル、メタクリロニトリル、アクリル酸のエステルなどのホモポリマーまたはコポリマーを含有できる。モノビニル芳香族炭化水素は、特に、例えば、スチレン、ビニルトルエン、ビニルキシレン、エチルビニルベンゼンなどのベンゼン系のそれら、ならびに、例えばビニルナフタレンなどの二環式モノビニル化合物を含む。別の非弾性ポリマーブロックはα-オレフィン、アルキレンオキシド、アセタール、ウレタンなどから誘導され得る。
【００２７】
水素化スチレンブロックコポリマーは、スチレン末端ブロックと、エチレン-ブチレン、エチレン-プロピレン、ブチレン-ブテンまたはイソブチレン中間ブロックを有し、および約７０％未満のジ−ブロック含有量（好ましくは約５０％未満のジ-ブロック含有量、およびより好ましくは約３０％未満のジ-ブロック含有量）を有する、実質的に飽和した材料である。スチレン含有量は、好ましくはブロックコポリマーの約１０重量％〜約４０重量％であり、より好ましくは約１０重量％〜約３５重量％であり、最も好ましくは、ブロックコポリマーの約１０重量％〜約３０重量％である。好ましくは、スチレン-エチレン-プロピレン-スチレンブロックコポリマーとスチレン-エチレン-プロピレン-スチレンブロックコポリマーである。スチレン-エチレン-プロピレン-スチレンブロックコポリマーの限定されない例は、Ｓｅｐｔｏｎ（クラレ社、日本）である。スチレン-エチレン-ブチレン-スチレンブロックコポリマーの限定されない例は、Ｋｒａｔｏｎ Ｇ-１６５０（クレイトン社製）である。中間ブロックは、好ましくは、エチレン-ブチレン、エチレン-プロピレンもしくはブチレン-ブテンもしくはイソブチレンであり、より好ましくは、エチレン-ブチレンもしくはエチレン-プロピレンである。スチレン含有量は、好ましくは、ブロックコポリマーの約１０重量％〜約４０重量％であり、より好ましくは、約１０重量％〜約３５重量％であり、さらにより好ましくは、約１０重量％〜約３０重量％であり、最も好ましくは約１０重量％〜約２５重量％である。これらのブロックコポリマーのメルトインデックスは、好ましくは、約５ｇ/１０分よりも大きく、より好ましくは約１０ｇ/１０分よりも大きい。有用な例は、クレイトン社から入手可能なＫｒａｔｏｎ  Ｇ-１６５２、約２９％スチレンを有し約１０ｇ/１０分のメルトインデックスを有する１００％直鎖状のＳＥＢＳブロックコポリマーを含む。これらのブロックコポリマーは、接着剤の０ｗｔ％より多く約８ｗｔ％以下、好ましくは接着剤の約１ｗｔ％〜約６ｗｔ％、より好ましくは接着剤の約２ｗｔ％〜約５ｗｔ％であることが有用である。
【００２８】
非晶質ポリ-α-オレフィンは、エチレン、プロピレンおよびブテンのランダムコポリマーまたはターポリマーと、別の実質的に非晶質または半結晶性のプロピレン-エチレンポリマーを含むことができるポリマーである。適当には、非晶質ポリ-α-オレフィン（ＡＰＡＯ）は、約２０％〜約８０％のコポリマーもしくはターポリマーと、約２０％〜約８０％の別の実質的に非晶質または半結晶性のプロピレン-エチレンポリマーを含む。あるいは、ＡＰＡＯは、約３０％〜約７０％のコポリマーもしくはターポリマーと、約３０％〜約７０％の別の実質的に非晶質または半結晶性のプロピレン-エチレンポリマーを含む。あるいは、ＡＰＡＯは、約４０％〜約６０％のコポリマーもしくはターポリマーと、約４０％〜約６０％の別の実質的に非晶質または半結晶性のプロピレン-エチレンポリマーを含む。ＡＰＡＯは、約５０００〜約３００００の数平均分子量、具体的には約１００００〜約２００００の数平均分子量を有する、エチレンもしくはプロピレンを備える１-ブテンコポリマー、またはエチレンとプロピレンを備える１-ブテンターポリマーであってもよい。ブテン-１コポリマーは、約２０重量％〜約６５重量％の１-ブテン、または約３０重量％〜約５５重量％の１-ブテンを含むべきであり、コモノマーまたはモノマーのバランスを含むべきである。あるいは、ＡＰＡＯは、８０％以下のエチレンを有するエチレン-プロピレンコポリマーを含んでもよい。本発明における使用に適する商業的に入手可能なＡＰＡＯの例は、Ｒｅｘｔａｃ（ＲｅｘｅｎｅＬＬＣ社）、Ｅａｓｔｏｆｌｅｘ（イーストマン社）およびＶｅｓｔｏｐｌａｓｔ（エボニック社）である。
【００２９】
１９０℃にて約３５ｇ/１０分よりも大きい平均メルトインデックス値を有するオレフィンコポリマーとそれらの混合物は、エチレンおよび少なくとも１種のＣ３〜Ｃ２０α-オレフィンである。これらのオレフィンコポリマーも、メタロセン触媒重合により製造される。オレフィンコポリマーはブロックコポリマーおよび/またはランダムコポリマーである。ここで、オレフィンコポリマーは、更なるモノマーを含み得る、ターポリマーおよびコポリマーを含む。代表的なモノマーは、エチレン、プロピレン、ブテンおよびオクテンである。
【００３０】
これらのコポリマーは、それらが狭い分子量分布を有することを特徴とする。このようなポリマーは、文献において既知であり、種々の製造業者から入手できる。１つの適当なオレフィンポリマーはダウケミカル社製のＡＦＦＩＮＩＴＹである。
【００３１】
オレフィンコポリマーは、１９０℃にて約３５ｇ/１０分よりも大きい平均メルトインデックス域を有する。平均メルトインデックスは、上で設定された式により決定できる。
【００３２】
本発明による接着剤は、一般的に、約３０〜約７０重量％の粘着性付与樹脂、好ましくは約４０〜約７０重量％、より好ましくは約４０〜約６５重量％の粘着性付与剤を含有し、それらは、オレフィンコポリマーおよび熱可塑性エラストマーの中間ブロックと混合できる。約２５℃よりも高い環球式軟化点を有する粘着付与剤が好ましい。
【００３３】
適当な粘着付与剤には、任意の相溶性樹脂またはそれらの混合物、例えば（１）天然または変性ロジン、例えばゴムロジン、ウッドロジン、トールロジン、蒸留ロジン、水素化ロジン、二量体化ロジンおよび重合ロジンなど、（２）天然または変性ロジンのグリセロールおよびペンタエリスリトールエステル、例えば、ペール(pale)、ウッドロジンのグリセロールエステル、水素化ロジンのグリセロールエステル、重合ロジンのグリセロールエステル、水素化ロジンのペンタエリスリトールエステル、およびロジンのフェノール変性ペンタエリスリトールエステルなど、（３）天然テルペンのコポリマーおよびターポリマー、例えば、スチレン/テルペンおよびα-メチルスチレン/テルペン、（４）ＡＳＴＭ法Ｅ２８,５８Ｔにより測定される場合、約８０℃〜１５０℃の軟化点を有するポリテルペン樹脂；一般に、後者のポリテルペン樹脂は、適度に低い温度にて、フリーデル-クラフツ触媒の存在下、テルペン炭化水素、例えば、ピネンとして既知の二環式のモノテルペンなどの重合からもたらされる；また水素化ポリテルペン樹脂も含まれる、（５）フェノール変性テルペン樹脂およびそれらの水素化誘導体、例えば、酸性媒体中で、二環式テルペンとフェノールの縮合から生成される樹脂生成物など、（６）約７０℃〜１３５℃の環球式軟化点を有する脂肪族石油炭化水素樹脂、後者の樹脂は、オレフィンとジオレフィンを主成分とするモノマーの重合から得られ、また、水素化された脂肪族石油炭化水素樹脂も含まれる、（７）脂環式石油炭化水素樹脂およびそれらの水素化誘導体、および（８）脂肪族/芳香族または脂環式/芳香族コポリマーおよびそれらの水素化誘導体などを含む。
【００３４】
所望される、詳細な粘着付与剤の選択は、採用されるオレフィンコポリマーの具体的な種類に基づくことができる。ここで使用される好ましい粘着付与剤は、ポリテルペン、脂肪族樹脂、脂環式樹脂、脂肪族／芳香族、脂環式／芳香族、および天然および変性ロジンエステルを含む。より好ましくは、脂肪族樹脂、脂環式樹脂、ポリテルペン、天然および変性ロジンエステルおよびそれらの混合物である。例には、サートマー(Sartomer)製のWingtack Extra、イーストマンケミカル社製のPiccotac、エクソンモービルケミカル社製のEscorez、アリゾナケミカル社製のSylvagumおよびSylvalite、およびアッシュランド製のPiccolyteが含まれる。
【００３５】
ここで、希釈剤は、オイル、可塑剤、液体粘着付与剤（約２５℃よりも低い環球式軟化点を有する）、合成液体オリゴマー、およびそれらの混合物として定義される。希釈剤が存在する場合、本発明による組成物は、一般的に、約３０ｗｔ％未満の量で希釈剤を含有する。希釈剤が存在する場合、接着剤は少なくとも約１ｗｔ％、より一般的には少なくとも約５ｗｔ％の希釈剤を含有する。
【００３６】
オイルの限定されない例には、パラフィン系およびナフテン系石油オイル、硬度に精密な工業銘柄のホワイトミネラルオイル、例えばCrompton-Witco製のKaydolオイルなど、およびナフテン系オイル、例えばCalument Lubricant製のCalsol5550などが含まれる。
【００３７】
可塑剤の限定されない例には、極性可塑剤、固体可塑剤、液体可塑剤（天然および合成）、および主に脂肪族の性質であり、オレフィンコポリマーおよび熱可塑性エラストマー中間ブロックと相溶性がある可塑剤を含む。固体可塑剤は、周囲温度にて固体であり、好ましくは、約６０℃より高い軟化点を有する。接着剤中で後に再結晶化できる任意の固体可塑剤が適当である。例には、１,４-シクロヘキサンジメタノールジベンゾエート、Genoviqueスペシャリティーズから入手できるBenzoflex 352が含まれる。天然液体可塑剤の限定されない例は、植物油である。合成液体可塑剤は、液体ポリオレフィン、イソ-パラフィン、または中程度から高分子量のパラフィンを含む。例には、エクソンモービルケミカル製のSpectraSyn Plus 6が含まれる。
【００３８】
（約２５℃よりも低い環球式軟化点を有する）液体粘着付与剤の例には、ポリテルペンを含む液体粘着付与希釈剤、例えば、Sartomerから入手可能なWingtack 10、およびエクソンモービルケミカルから入手可能なEscorez 2520が含まれる。
【００３９】
合成液体オリゴマーは、恒久的に流体状である、ポリブテン、ポリプロペン、ポリテルペンなどの高粘度オリゴマーである。例には、ポリイソプレン、クラレからＬＩＰ５０として入手可能、およびIndopolの名前の下入手できるAmoco製のポリブテンが含まれる。
【００４０】
最も好ましい希釈剤は、Sartomer製のWingtack 10、および合成液体オリゴマーポリブテン、例えばAmoco製のIndopol 300である。
【００４１】
本発明によるホットメルト接着剤は、ワックスを含有してもよい。石油系の、常套のワックス、天然系のワックス、官能化ワックス、およびポリオレフィンコポリマーを、本発明の実施において使用できる。石油誘導ワックスの用語には、約１３０0Ｆから約２２５0Ｆの範囲内に融点を有するパラフィンおよび微結晶性ワックス、ならびに合成ワックス、例えば、低分子量ポリエチレンまたはフィッシャー-トロプッシュワックスが含まれる。最も好ましいのは、少なくとも約１７５0Ｆ、より好ましくは少なくとも約１９５0Ｆおよびそれ以上の融点を有するポリエチレンまたはフィッシャー-トロプッシュワックスである。限定されない例には、２０５0Ｆの融点を有するパラフィンＨ４ワックス（Salsowaxアメリカ社から入手可能）が含まれる。所望の特性をもたらすのに必要なポリエチレンまたはフィッシャー-トロプッシュワックスの量は、一般に、約０.５〜約１０ｗｔ％の範囲のワックス、好ましくは５ｗｔ％未満、およびより好ましくは、総組成物の４ｗｔ％未満である。
【００４２】
低い適用温度のホットメルト接着剤は、添加剤、例えば、酸化防止剤、安定剤、顔料などを所望により含有できる。これらの添加剤は、総組成物の５ｗｔ％以下で添加され得る。
【００４３】
また、酸化防止剤または安定剤は、約３重量％以下の量、より一般的には約０.５％の量で、ここに記載される接着剤組成物中に含まれてもよい。ここで有用な安定剤または酸化防止剤に含まれるものは、ヒンダードフェノール、または第２級酸化防止剤、例えばジステアリルチオジプロピオネート（ＤＳＴＤＰ）またはジラウリルチオ-ジプロピオネート（ＤＬＴＤＰ）などと併用されるヒンダードフェノールである。代表的なヒンダードフェノールには以下のものが含まれる：1,3,5−トリメチル2,4,6−トリス(3,5−ジ−tert−ブチル−4−ヒドロキシベンジル) ベンゼン；ペンタエリスリチルテトラキス−3−(3,5−ジ−tert−ブチル−4−ヒドロキシフェニル)プロピオネート；ペンタエリスリトールテトラキス（３-ラウリルチオジプロピオネート）；ｎ-オクタデシル-3,5−ジ−tert−ブチル−4−ヒドロキシフェノール）-プロピオネート;4,4’−メチレンビス (2,6−tert−ブチルフェノール)；4,4’−チオビス (6−tert−ブチル−o−クレゾール)；2,6-ジ-tertブチルフェノール；6−(４−ヒドロキシフェノキシ)−2,4−ビス(n−オクチル-チオ)−1,3,5−トリアジン；ジ−n−オクタデシル3,5−ジ−tert−ブチル−4−ヒドロキシ-ベンジル-ホスホネート；2−(n−オクチルチオ)エチル3,5−ジ−tert−ブチル−4−ヒドロキシ-ベンゾエート；およびソルビトールヘキサ[3−(3,5−ジ−tert−ブチル−4−ヒドロキシフェニル)−プロピオネート]。好ましくは、IRGAFOS 168、第二級酸化防止剤（チバ社から入手可能）、およびIRGANOX 1010、ヒンダードフェノール第１級酸化防止剤（チバ社から入手可能）である。別の酸化防止剤には、ETHANOX 330、ヒンダードフェノール（Albermarle製）、SANTOVAR、2,5 ジtert-アミルヒドロキノン（Monsanto製）、およびNAVAGARD P、tris（ｐ-ノニルフェニル）ホスファイト（Uniroyal製）が含まれる。
【００４４】
種々の特性を満足し、具体的な適用要件を満たす、ホットメルト添加剤において使用される常套の別の添加剤も、本発明による接着剤組成物に添加できる。このような添加剤は、例えば、充填剤、顔料、流れ調整剤、染料を含み、それらは、目的に応じて、接着剤配合内へ少量または多量で包含され得る。
【００４５】
１実施態様において、低い適用温度のホットメルト接着剤は、１２０℃にて約１１０００ｃＰ未満の粘度と、２５℃にて約７ｐｓｉよりも大きいが約５０ｐｓｉよりも低い降伏応力（１２インチ/分の伸張速度）と、６０℃にて約２００％よりも低いキューブフローと、および約７０℃よりも高いクロスオーバー温度（Ｇ''=Ｇ'の場合）を有する。
【００４６】
別の実施態様において、低い適用温度のホットメルト接着剤は、１２０℃にて約９５００センチポイズ未満の粘度と、２５℃にて約１５〜約４５ｐｓｉの範囲の降伏応力（１２インチ/分の伸張速度）と、６０℃にて約１００％未満のキューブフローと、および約７５℃よりも高いクロスオーバー温度（Ｇ''=Ｇ'の場合）を有する。
【００４７】
別の実施態様において、低い適用温度のホットメルト接着剤は、１２０℃にて約８５００センチポイズ未満の粘度と、２５℃にて約１６〜約４０ｐｓｉの範囲の降伏応力（１２インチ/分の伸張速度）と、６０℃にて約０％のキューブフローと、および約８０℃よりも高いクロスオーバー温度（Ｇ''=Ｇ'の場合）を有する。
【００４８】
溶融粘度は、溶融状態における剪断に対する抵抗であり、流れている物質における任意の地点において、剪断応力を剪断速度で除した割合として定量化される。低い適用温度のホットメルト接着剤に関する溶融粘度は、基体上へ施すために、１２０℃にて約１１０００ｃＰ未満であるべきである。
【００４９】
降伏応力は、そこを越えるとポリマーに対する降伏が生じる応力である。これは、物質が塑性的に変形する降伏点として定義される。降伏点の前においては、物質は弾性的に変形し、施された応力を取り除いた場合、その元の形状へ戻り得る。一度降伏点を超えると、変形の一部は不変であり、復元できない。これは、応力に付されるポリマーに対する上限を導くのに有用である。２５℃にて約７ｐｓｉよりも大きいが約５０ｐｓｉよりも低い降伏応力（１２インチ/分の伸張速度）値を有する接着剤は、応力に抵抗する凝集強さと、回復不能な変形をもたらすことの良好なバランスを有するが、可撓性基体との良好な接着を維持するのに十分な柔軟性を示す。
【００５０】
キューブフローは流れ抵抗を測定する。流通条件と貯蔵温度条件下での老化における接着剤の接着強さの安定性は、基体間界面に流れる接着剤の抵抗と関連する。キューブフロー値は、昇温時における凝集力または接着率(adhesive modulus)を示す。低いキューブフロー値は、経時的に多孔性の基体内へ過度に浸透すること（滲み出すこと）に対する接着剤の抵抗力と相関する。
【００５１】
クロス-オーバー温度は、貯蔵弾性率Ｇ'と損失弾性率Ｇ''が等しくなる温度である。弾性率（Ｇ'）は、接着剤の剛性を示し、当該技術分野において常套のようにして測定できる。クロスオーバー温度よりも上方では、損失弾性率Ｇ''が優位に立ち、接着剤は流入を開始する。半-結晶質オレフィン接着剤におけるクロスオーバー温度は、結晶質ドメインの溶融温度と結晶質ハードセグメントの強度に相互に関連する。高いクロス-オーバー温度は、結晶質相のより高い融点と、昇温時におけるより優れた全体の凝集強さを示す。接着剤の好ましいクロス-オーバー温度は、約７０℃よりも高く、より好ましくは、約７５℃よりも高く、そして、正により好ましくは約８０℃よりも高い。
【００５２】
ホットメルト接着剤は、技術分野において既知の方法を用いて調製できる。一般的には、接着剤組成物は、均質のブレンドが得られるまで、一般的に約２時間、約１００℃〜２００℃の温度にて、溶融状態で成分を混合するにより調製され、混合における様々な方法が既知であり、均質なブレンドを製造する任意の方法が満足できる。
【００５３】
本発明による特性は、不織布用途、および、例えば瓶のラベル付けまたは、プラスチック接着もしくは取り外し可能な感圧接着剤用途を含む他の用途において、特に有用である。
【００５４】
接着剤は、その溶融状態の間に基体へ施され、冷却され、接着剤層を硬化させる。別の基体、例えば薄い織物、不織布、または関係のない材料（例えば、低密度ポリオレフィン若しくは他の常套に採用される基体）などに対して、物品を接着させるのに十分な量でコーティングまたは噴霧することを含む様々な方法によって、接着剤生成物を基体、例えば不織布物品などへ施すことができる。
【００５５】
本発明による１実施態様において、使い捨ての吸収性製品が提供される。使い捨ての吸収性製品は、一般的に、（１）液体透過性の表面シート、（２）液体不透過性の後部シート、該表面シートは後部シートに接着でき、（３）表面シートと後部シートの間に位置する吸収性の構造、および（４）ここに記載される性能を有するホットメルト接着剤を含有する。
【００５６】
吸収性の構造は、一般的に不織布を含有する。不織布は柔軟性、多孔性および保全性により特徴づけられる結合繊維ネットワークとして定義される。不織布を構成するのに使用される個々の繊維は、合成繊維、天然素材、または２つの組合せであってもよい。個々の繊維は機械的、化学的または熱的に相互に結合される
【００５７】
不織布は、断熱材、梱包材料（例えば、肉などの食品）、家庭用の雑巾、外科用ドレープ、包帯、および、使い捨て物品、例えば、おむつ、大人用の失禁用製品および生理用ナプキンなどを含む種々の用途に対して、商業的に使用される。ティッシューは、個々の繊維が相互に化学的に結合してもよくまたは結合しなくてもよい材料と密接に関わる。
【００５８】
本発明による接着剤は、不織布若しくはティッシューを別の基体若しくは構成要素に接着させるのに使用できる。第二の基体は、別の不織布、ティッシューまたは、関連のない材料、例えばポリプロピレンなどであってもよい。接着剤は、表面シートを後部シートへ貼り付けるのに使用できる。あるいは、接着剤は、表面シート若しくは後部シートを、使い捨ての吸収性製品の別の構成要素、例えばティッシュー層、レッグフラップ（leg flaps）、固定耳（fastening ears）、テープ若しくはタブ（tabs）など、あるいは、当業者にとって既知な使い捨て可能な吸収性製品を構成するのに一般的に使用される他の構成要素に接着させるのに使用できる。
【００５９】
当業者は、表面シートおよび後部シートとして使用するのに適する材料を理解する。
【００６０】
表面シートとしての使用に適する材料の例は、液体透過性材料、例えば、約１０〜約２５ｇ／ｍ2の基本重量を有するスパンボンドされたポリプロピレンまたはポリエチレンなどである。
【００６１】
使い捨て可能な吸収性製品においてしばしば使用される後部シートは、該使い捨て可能な吸収性製品の吸収性コア内における、液体、例えば、水、尿、メンス又は血液のような液体を封じ込め、希釈剤または可塑剤からベッド及び／又は着用物の外衣を保護する機能を果たす液体不透過性材料から一般的に調製される。使い捨て可能な吸収性製品における後部シートとして有用な材料は、一般に液体に対しては不透過性であるが、蒸気に対しては透過性である。例えば、液体不透過性材料、例えばポリオレフィンフィルム（例えば、ポリプロピレンおよびポリエチレン）など、および蒸気透過性材料、例えば、微孔性ポリオレフィンフィルム（通気性フィルムと称される場合もある）などである。
【００６２】
特に望ましい後部シート材料は、ポリオレフィンポリマー、例えば直鎖状の低密度ポリエチレンなどと充填剤を含有するフィルムである。ここで使用されるように「充填剤」は、微粒子および、押出し混合されるフィルムポリマーへ添加でき、押出しフィルムと化学的に干渉しないか悪影響を及ぼさないが、フィルムの至る所で均一に分散できる材料の他の形態を含むことを意味する。フィルムが加工中に延伸される場合、一般に、充填剤は、フィルム中に形成される孔の網状組織をもたらす。このような孔は、一般に液体の通過を妨げるのに十分小さいが、一般に、蒸気を孔に通過させるのに十分大きい。一般に、充填剤は微粒子形態であり、通常、約０.１〜約７ミクロンの範囲に平均粒径を有するやや球状のものである。本発明による実施において使用できる有機および無機充填剤は、フィルム形成工程妨げないものがもたらされる。充填剤の例には、炭酸カルシウム(ＣａＣＯ３)、様々な種類の粘度、シリカ(ＳｉＯ２)、アルミナ、硫酸バリウム、炭酸ナトリウム、タルク、硫酸マグネシウム、二酸化チタン、ゼオライト、硫酸アルミニウム、セルロース型の粉末、珪藻土、硫酸マグネシウム、炭酸マグネシウム、炭酸バリウム、カオリン、マイカ、炭素、酸化カルシウム、酸化マグネシウム、水酸化アルミニウム、パルプ粉末、木粉、セルロース誘導体、キチン、およびキチン誘導体が含まれる。
【実施例】
【００６３】
サンプルの調製
【００６４】
接着剤サンプルは、技術分野において既知の技術を用いて配合された。各接着剤サンプルに対する成分は、表１〜３において記載される。例示的な方法は、撹拌機を装備する、ジャケット形の混合ケトル中に、総粘着付与剤のほぼ半分を配置することを含み、約１００℃〜２００℃の範囲へ温度を上昇させることを含んだ。使用される精密な温度は、具体的な粘着付与剤の軟化点に依存する。粘着付与剤が溶融している場合、攪拌を開始させ、成分の残りを添加する。混合と加熱は、滑らかで均質な塊が得られるまで継続する。
【００６５】
成分
【００６６】
Ｉｎｆｕｓｅ ９８１７は、ダウケミカル社から入手可能な、０.８７７ｇ/ｃｃの密度と、１９０℃にて測定した場合１５ｇ/１０分のメルトインデックスを有する、オレフィンブロックコポリマーである。
【００６７】
Ｅｎｇａｇｅ ８４０２は、ダウケミカル社から入手可能な、０.９０２ｇ/ｃｃの密度と、１９０℃にて測定した場合３０ｇ/１０分のメルトインデックスを有する、エチレン/１-オクテンコポリマーである。
【００６８】
Ｅｎｇａｇｅ ８２００は、ダウケミカル社から入手可能な、０.８７０ｇ/ｃｃの密度と、１９０℃にて測定した場合５ｇ/１０分のメルトインデックスを有する、エチレン/１-オクテンコポリマーである。
【００６９】
Ｖｉｓｔａｍａｘｘ ６２０２は、エクソンモービル社から入手可能な、０.８６１ｇ/ｃｃの密度と、１９０℃にて測定した場合７.４ｇ/１０分のメルトインデックスを有する、プロピレン/エチレンコポリマーである。
【００７０】
Ｋｒａｔｏｎ Ｇ１６５０は、クレイトン社から入手可能な、スチレンの末端ポリマーブロックと、エチレン-ブテンの中間ブロックとを有する、選択的に水素化されたブロックコポリマー（ＳＥＢＳ）である。
【００７１】
Ｒｅｘｔａｃ ＲＴ ２７３２は、レキセン(Ｒｅｘｅｎｅ)社から入手可能な、非晶質１-ブテン-プロペンコポリマーである。
【００７２】
Ａｆｆｉｎｉｙ ＧＡ１９００は、ダウケミカル社から入手可能な、０.８７０ｇ/ｃｃの密度と、１７７℃にて測定した場合８２００ｃｐｓのブルックフィールド粘度を有する、エチレン/１-オクテンコポリマーである。
【００７３】
Ｅｓｃｏｒｅｚ ５４００は、エクソンケミカル社から入手可能な、１０３℃の軟化点を有する脂環式の樹脂である。
【００７４】
Ｒｅｇａｌｉｔｅ １０９０は、イーストマンケミカル社から入手可能な、８８℃の軟化点を有する水素化炭化水素である。
【００７５】
Ｐａｒａｆｆｉｎ Ｈ４ワックスは、サソロワックス・アメリカ（Ｓａｓｏｌｗａｘ Ａｍｅｒｉｃａ）社から入手可能な、９６℃の融点を有する、合成フィッシャー・トロプシュワックスである。
【００７６】
Ｋａｙｄｏｌは、クロンプトン-ヴィトコ(Ｃｒｏｍｐｔｏｎ-Ｗｉｔｃｏ）社から入手可能な、ホワイト鉱油である。
【００７７】
Ｋｒｙｓｔｏｌ ３５０は、ペトロ・カナダから入手可能なホワイト鉱油である。
【００７８】
Ｃａｌｓｏｌ ５５５０は、カールメント・ルブリカント(Ｃａｌｕｍｅｎｔ  Ｌｕｂｒｉｃａｎｔ）社から入手可能なナフテン系オイルである。
【００７９】
Ｉｒｇａｎｏｘ １０１０は、チバ・スペシャリティ・ケミカルズ社から入手可能な、ヒンダードフェノール酸化防止剤である。
【００８０】
Ｅａｓｔｏｔａｃ Ｈ１００は、イーストマンケミカル社から入手可能な、１００℃の軟化点を有する水素化炭化水素樹脂である。
【００８１】
Ｋｏｍｏｔａｃ ＫＴ１００Ｂは、ガンドンＫＯＭＯ社から入手可能な、１００℃の軟化点を有するポリテルペン樹脂である。
【００８２】
Ｐｉｃｃｏｌｙｔｅ Ｃ８５は、アッシュランド社から入手可能な、８５℃の軟化点を有するポリテルペン樹脂である。
【００８３】
Ｐｉｃｃｏｌｙｔｅ Ａ１１５は、アッシュランド社から入手可能な、１１５℃の軟化点を有するポリテルペン樹脂である。
【００８４】
Ｓｙｌｖａｇｕｍ ＴＲ９０は、アリゾナケミカル社から入手可能な、９０℃の軟化点を有するポリテルペン樹脂である。
【００８５】
Ｓｙｌｖａｌｉｔｅ ＲＥ１００ＸＬは、アリゾナケミカル社から入手可能な、１００℃の軟化点を有するトールオイルロジン(tall oil rosin)のペンタエリスリトールエステルである。
【００８６】
接着剤の性能特性化
【００８７】
１.接着剤の粘度は、１２０℃にて、スピンドル２７、標準ブルックフィールド粘度計を用いて測定された。
【００８８】
２.降伏応力は、０.１２５''のサンプルサイズ、２.５''の厚さ、１''×１''のエンドタブと０.５''×０.５''の試験領域を有する長い犬の骨型の接着剤サンプルを用いて測定された。試験領域は、１２インチ/分の速度にて、圧縮空気式のグリップを有するインストロン試験機により伸張され、結果を記録した。
【００８９】
３. ６０℃でのキューブフロー：溶融した接着剤を離型鋳型内へ注入して１''の立方体を形成させ、２４時間、２５℃の条件に調整した。立方体を鋳型から取り出し標準的なグラフ用紙（１ｃｍの正方形または同等のもの）上に配置し、２４時間、１３０oＦにて、制御されたオーブン中に配置した。次いで、立方体をオーブンから取り出し、接着剤により覆われた正方形の数を記録した。パーセントフローは、以下の方程式を用いて算出された。
％フロー＝（最終面積-初期面積）/初期面積
【００９０】
４.クロスオーバー温度（Ｇ''=Ｇ'): レオメトリックス・ダイナミック・メカニカル・アナライザー (Rheometrics Dynamic Mechanical Analyzer)（モデルＲＤＡ７００）を用いて、温度に対する弾性率（Ｇ’）と損失弾性率(Ｇ'')を測定した。その装置をＲｈｉｏｓソフトウエア バージョン４．３．２で制御した。直径が８ｍｍで約２ｍｍの隙間で離れた並行プレートを使用した。サンプルを装着し、次いで約−１００℃に冷却して、時間のプログラムを開始させた。プログラムの試験は、５℃の間隔で温度を上昇させ、各温度にて１０秒のソーク時間(soak time)が続く。サンプルを収容している対流式オーブンを窒素で連続的にフラッシュした。周期数を１０rad／秒に維持した。試験の開始時における初期歪は０．０５％（プレートの外部端で）であった。ソフトウエアにおける自動歪（autostrain）のオプションを使用し、試験を通じて正確に測定可能なトルクを維持した。オプションは、ソフトウエアによって可能な最大適用歪が８０％であるように構成された。以下の手順を用いることが保証される場合、自動歪プログラムは各温度増分における歪みを調整した。トルクが２００ｇ‐ｃｍを下回れば、歪を現状の値の２５％まで増加させた。トルクが１２００ｇ‐ｃｍを上回れば、その歪を現状の値の２５％まで減少させた。トルクが２００ｇ‐ｃｍと１２００ｇ‐ｃｍの間にある場合、その温度増分において歪の変更を行わなかった。せん断貯蔵又は弾性率（Ｇ’）と、損失弾性率（Ｇ'')は、トルクと歪のデータからソフトウエアによって計算された。
【００９１】
接着剤は、表１Ａにおいて示される配合で調製され、接着剤の性能特性は、上述のようにして試験された。結果は、表１Ｂに示される。
【００９２】
【表１】
2013502493.tif 000003
【００９３】
【表２】
2013502493.tif 000004
【００９４】
上述のように、５よりも高く〜３５よりも小さい範囲の範囲に平均メルトインデックスを有し、１２０℃にて約１１０００センチポイズ未満の粘度を有し、２５℃にて約７〜５０ｐｓｉの範囲の降伏応力（１２インチ/分の伸張速度）を有し、６０℃にて約２００％よりも低いキューブフローと、約７０℃よりも高いクロスオーバー温度（Ｇ''=Ｇ'の場合）を有するオレフィンコポリマーで、接着剤サンプル１-８を調製した。平均メルトインデックスが５であるオレフィンコポリマーを用いる、サンプルＡは、サンプル１-８において示される幾つかの性能において、満足しない。
【００９５】
接着剤サンプル３は、種々の量のワックスを用いて調製された（表２参照）。種々の量のワックスを有する接着剤の性能特性（上述のようにして試験された）を、表２に示す。
【００９６】
【表３】
2013502493.tif 000005
【００９７】
表２において示されるように、５ｗｔ％よりも少ないワックスを含有する接着剤サンプルは、１２０℃にて１１０００センチポイズ未満の粘度を有し、２５℃にて約７〜５０ｐｓｉの範囲の降伏応力（１２インチ/分の伸張速度）を有し、６０℃にて約２００％よりも低いキューブフローと、約７０℃よりも高いクロスオーバー温度（Ｇ''=Ｇ'の場合）を有した。
【００９８】
接着剤サンプル１２-１７は、種々の粘着付与剤を用いて調製された。種々の粘着付与剤を用いる接着剤の性能特性（上述のようにして試験された）は、表３に示される。
【００９９】
【表４】
2013502493.tif 000006
【０１００】
表３において示されるように、天然の粘着付与剤、例えば脂環式樹脂、ポリテルペン樹脂およびロジンエステル粘着付与剤などで配合されたサンプルは、１２０℃にて約１１０００センチポイズ未満の粘度を有し、２５℃にて約７〜５０ｐｓｉの範囲の降伏応力（１２インチ/分の伸張速度）を有し、および約７０℃よりも高いクロスオーバー温度（Ｇ''=Ｇ'の場合）をもたらした。
【０１０１】
本発明による種々の改良と変形は、その精神と範囲から逸脱することなく行うことができ、そのことは当業者にとって明白である。ここに記載される具体的な実施例は、実施例のために提供され、発明は、この請求項が得る権利を有する均等な全ての範囲に従い、添付の請求項の用語によってのみ限定される。
【手続補正書】
【提出日】平成24年4月18日(2012.4.18)
【手続補正１】
【補正対象書類名】特許請求の範囲
【補正対象項目名】全文
【補正方法】変更
【補正の内容】
【特許請求の範囲】
【請求項１】
(ａ)、(ｂ)を含有する低い適用温度のホットメルト接着剤であって、
(ａ)少なくとも約５ｗｔ％のオレフィンコポリマーであって、該オレフィンコポリマーが、１９０℃にて５ｇ/１０分よりも大きく約３５ｇ/１０分よりも小さい範囲の平均メルトインデックスを有する、該オレフィンコポリマー、
(ｂ)ゼロよりも大きいが約５０ｗｔ％よりも少ない付加的なポリマーであって、該付加的なポリマーは、１９０℃にて約３５ｇ/１０分よりも大きいメルトインデックスを有する、水素化スチレンブロックコポリマー、非晶質ポリ-α-オレフィンおよびオレフィンコポリマーからなる群から選択される、該付加的なポリマー、
該接着剤は１２０℃にて約１１０００センチポイズ未満の粘度と、２５℃にて約７〜約５０ｐｓｉの範囲の降伏応力（１２インチ/分の伸張速度）と、６０℃にて約２００％よりも小さいキューブフローと、および約７０℃よりも大きいクロス-オーバー温度（Ｇ''＝Ｇ'の場合)を有する、該低い適用温度のホットメルト接着剤。
【請求項２】
請求項１に記載の低い適用温度のホットメルト接着剤であって、
該接着剤が、１２０℃にて約９５００センチポイズ未満の粘度と、２５℃にて約１５〜約４５ｐｓｉの範囲の降伏応力（１２インチ/分の伸張速度）と、６０℃にて約１００％よりも小さいキューブフローと、および約７５℃よりも大きいクロス-オーバー温度（Ｇ''＝Ｇ'の場合)を有する、該低い適用温度のホットメルト接着剤。
【請求項３】
請求項２に記載の低い適用温度のホットメルト接着剤であって、
該接着剤は、１２０℃にて約８５００センチポイズ未満の粘度と、２５℃にて約１６〜約４０ｐｓｉの範囲の降伏応力（１２インチ/分の伸張速度）と、６０℃にて約０％のキューブフローと、および約８０℃よりも大きいクロス-オーバー温度（Ｇ''＝Ｇ'の場合)を有する、該低い適用温度のホットメルト接着剤。
【請求項４】
約４０〜約７０ｗｔ％の粘着付与剤と、約１〜約３０ｗｔ％の希釈剤と、約０.５〜約５ｗｔ％のワックス、および５ｗｔ％までの任意成分を更に含有する、請求項３に記載の低い適用温度のホットメルト接着剤、ただし、総ｗｔ％の合計は１００に等しい。
【請求項５】
粘着付与剤がポリテルペン、脂肪族樹脂、脂環式樹脂、脂肪族／芳香族、脂環式／芳香族、天然および変性ロジンエステル、ならびにそれらの混合物から選択される、請求項４に記載の低い適用温度のホットメルト接着剤。
【請求項６】
請求項１に記載の接着剤を用いて製造された物品。
【請求項７】
請求項６に記載の物品が使い捨ての吸収性製品である、該物品。
【請求項８】
請求項７に記載の物品が、おしめ、大人用の失禁製品または生理用ナプキンである、該物品。
【請求項９】
以下の工程を含む、第１基体と第２基体を接着させる方法：
（ａ）請求項１に記載の接着剤を、第１基体の少なくとも一部に施し、
（ｂ）該第２基体を、該第１基体上に存在する該接着剤と接触させ、および
（ｃ）該接着剤を凝固させ、それにより、該第１基体を該第２基体へ接着させる。
【請求項１０】
基体の少なくとも１種が、液体-透過性の基体であり、他の基体が液体-不透過性の基体である、請求項９に記載の方法。
【国際調査報告】
2013502493.tif 000007
2013502493.tif 000008
2013502493.tif 000009
2013502493.tif 000010
2013502493.tif 000011